Brevet FR2762323A1 — publié le 19981023

L'invention concerne un procédé de préparation de compositions bitume/élastomère fonctionnalisé. Elle se rapporte encore à l'application des compositions obtenues à la réalisation de revêtements et en particulier de revêtements superficiels routiers, d'enrobés ou encore de revêtements d'étanchéité et elle a trait également à une solution mère utilisable pour la préparation desdites compositions. Dans la citation US-A-4011184, on décrit un procédé de préparation de compositions bitume/élastomère fonctionnalisé, dont l'un des modes de réalisation consiste à mettre en contact, en opérant à des températures comprises entre 100 "C et 200 OC et sous agitation, un bitume avec un élastomère, particulièrement un copolymère séquencé de styrène et d'un diène conjugué, en quantité représentant 0,1 à 25 W et tout spécialement 1 % à 5 W en poids du bitume, et un acide carboxylique insaturé éthyléniquement ou un anhydride d'un tel acide, par exemple anhydride maléique, en proportion correspondant à 0,5 % à 10 i du poids de bitume et d'élastomère, ledit contact étant maintenu pendant un temps suffisant pour produire au sein du bitume un élastomère fonctionnalisé portant des groupements fonctionnels acide carboxylique ou anhydride d'acide carboxylique propres à créer directement, par formation de liaisons hydrogène, ou par addition d'un agent salifiant susceptible de réagir avec les groupements carboxyliques, des pontages thermoréversibles entre les chaînes macromoléculaires de l'élastomère et/ou entre lesdites chaînes macromoléculaires et le bitume. Les compositions bitume/élastomère fonctionnalisé obtenues comme indiqué ci-dessus sont moins susceptibles aux phénomènes de gélification que les compositions bitume/élastomère produites par réticulation, par le soufre, d'élastomères tels que, notamment, des copolymères séquencés de styrène et d'un diène conjugué comme le butadiène ou l'isoprène au sein d'un bitume. On peut de ce fait produire des compositions bitume/élastomère fonctionnalisé ayant une teneur élevée en élastomère et pouvant jouer le rôle de concentrés. Ces compositions sont plus économiques à prépa rer, à stocker et à transporter que les compositions correspondantes à teneur plus faible en élastomère et elles peuvent être facilement diluées au moment de l'utilisation, par addition de bitume, pour former les liants bitume/élastomère à teneur plus faible en élastomère qui sont utilisés habituellement pour la réalisation de revêtements et en particulier de revêtements routiers. Toutefois, les compositions bitume/élastomère fonctionnalisé, préparées en utilisant la technique mentionnée plus haut décrite dans la citation US-A-4011184, ne possèdent qu'un taux limité de groupements fonctionnels carboxyliques fixés aux chaînes macromoléculaires de l'élastomère associé au bitume et susceptibles d'induire des réticulations ou pontages desdites chaînes entre elles ou/et avec le bitume, directement ou après addition de l'agent salifiant. De ce fait les caractéristiques physico-mécaniques de telles compositions, notamment intervalle de plasticité (différence entre la température de ramollissement bille et anneau et le point de fragilité Fraass) et caractéristiques mécaniques aux basses températures d'utilisation, ne sont pas entièrement satisfaisantes. Dans la demande de brevet français déposée le 19 octobre 1995 par la demanderesse sous le NO 9512276, on propose un procédé de préparation de compositions bitume/élastomère fonctionnalisé présentant un intervalle de plasticité élargi et des caractéristiques mécaniques améliorées en traction, lequel procédé est comparable au procédé de la citation US-A-4011184 et s'en distingue par l'utilisation d'un agent de fonctionnalisation particulier pour introduire, dans l'élastomère et éventuellement dans le bitume, les groupements fonctionnels carboxyliques ou dérivés induisant les réticulations. Cet agent de fonctionnalisation consiste en au moins un composé choisi parmi les acides thiolcarboxyliques en C3 et plus, les esters d'acides thiolcarboxyliques en C2 et plus avec des monoalcools et les disulfures correspondants. On a maintenant trouvé que l'on pouvait préparer des compositions bitume/polymère ayant des caractéristiques physicomécaniques comparables à celles des compositions bitume/polymère produites par le procédé de la demande de brevet français précitée en faisant appel à d'autre agents de fonctionnalisation consistant en polyesters d'acides thiolcarboxyliques et de polyols ou en produits de réaction d'acides ou d'esters thiolcarboxyliques avec le sulfure d'éthylène. L'invention a donc pour objet un procédé de préparation de compositions bitume/élastomère fonctionnalisé à large intervalle de plasticité, du type dans lequel on met en contact, en opérant à des températures comprises entre 100 OC et 230 OC et sous agitation, pendant une durée d'au moins dix minutes, un bitume ou mélange de bitumes avec, comptés en poids du bitume, entre 0,5 % et 25 %, plus particulièrement entre 1 W et 15 %, d'un élastomère et entre 0,01 W et 6 %, plus spécialement entre 0,05 W et 3 %, d'un agent de fonctionnalisation, ledit procédé se caractérisant en ce que l'agent de fonctionnalisation consiste en au moins un composé choisi dans le groupe constitué de (i) les polythiolesters carboxyliques A répondant à la formule (ii) les polythioéthers B résultant de la réaction d'au moins un polythiolester A avec le sulfure d'éthylène et renfermant, en moyenne, 0,1 à 20 et plus particulièrement 0,4 à 12 motifs (SCH2CH2) par molécule A et (iii) les polythioéthers E résultant de la réaction d'au moins un composé thiol D de formule avec le sulfure d'éthylène et renfermant, en moyenne, 0,1 à 20 et plus particulièrement 0,4 à 12 motifs (SCH2CH2) par molécule D, avec dans ces formules, R désignant un radical yvalent hydrocarboné, éventuellement oxygéné, ayant une masse moléculaire au moins égale à 28 et pouvant aller jusqu'à 20000 et plus particulièrement jusqu'à 12000, R1 représentant un radical hydrocarboné (t+2)-valent en C1 à C30, plus spécialement en C1 à C12 et tout particulièrement en C1 à C8, R2 représentant un radical hydrocarboné (x+t+l)-valent en C1 à C30, plus spécialement en C1 à C12 et tout particulièrement en C1 à Ce, X désignant un atome d'hydrogène ou un radical hydrocarboné monovalent R5 en C1 à C12 et plus spécialement en C1 à C8, t représentant zéro ou un, y étant un nombre entier allant de 2 à 10, plus spécialement de 2 à 6 et tout particulièrement de 2 à 4, et x désignant un nombre entier ayant une valeur allant de 1 à 3, de préférence égale à 1 ou 2, avec x+t Avantageusement, l'agent de fonctionnalisation est choisi parmi (a) les polythiolesters carboxyliques A1 répondant à la formule R-[OOC-R, SH], , (b) les polythioéthers B1 résultant de la réaction d'au moins un polythiolester A1 avec le sulfure d'éthylène et renfermant, en moyenne, 0,1 à 20 et plus particulièrement 0,4 à 12 motifs (SCH2CH2) par molécule A1 et (c) les polythioéthers E1 résultant de la réaction d'au moins un composé thiol D1 de formule HS - R4 - (COOX)x avec le sulfure d'éthylène et renfermant, en moyenne, 0,1 à 20 et plus particulièrement 0,4 à 12 motifs (SCH2CH2) par molécule D1, avec dans ces formules R3 représentant un radical hydrocarboné divalent en C1 à C12 et plus spécialement en C1 à C8, R4 désignant un radical hydrocarboné (x+l)-valent en C1 à C12 et plus particulièrement en C1 à C8 et R, X, y et x ayant les significations données plus haut. Les radicaux hydrocarbonés (t+2)-valents R1 (x+t+l)valents R2, divalents R3 (x+l)-valents R4 et monovalent R5 peuvent être des radicaux aliphatiques saturés, linéaires ou ramifiés, en C1 à Cl2, plus particulièrement en Cl à C8 et tout spécialement en C1 à C, des radicaux aliphatiques insaturés, linéaires ou ramifiés, en C2 à C12, plus particulièrement en en C2 à C8 et tout spécialement en C2 à C6, des radicaux cycloaliphatiques en C4 à C12, plus particulièrement en C6 à C8 ou des radicaux aromatiques en C6 à C12, plus particulièrement en C6 à C8. Les radicaux x-valents R peuvent être des radicaux hydrocarbonés macromoléculaires ou non. Des radicaux hydrocarbonés x-valents R, notamment divalents (x=2), trivalents (x=3) ou tétravalents (x=4), du type non macromoléculaire peuvent consister en radicaux aliphatiques saturés ou insaturés, linéaires ou ramifiés, en C2 à C30, plus particulièrement en C2 à C12 et notamment en C2 à Cg, en radicaux cycloaliphatiques en C4 à C12 et de préférence en C6 à C8 ou encore en radicaux aromatiques en C6 à C12 et de préférence en C6 à Cg. Des radicaux hydrocarbonés x-valents R du type macromoléculaire peuvent consister, notamment, en radicaux divalents (x=2) polyoléfiniques de formule -[P ],-, dans laquelle P représente un motif issu de la polymérisation d'un ou plusieurs monomères oléfiniques en C2 à C4 comme, par exemple, éthylène, propylène, butène ou encore butadiène, et n désigne le nombre de motif s récurrents formant la chaîne macromoléculaire du radical, ledit nombre n étant tel que le radical ait une masse moléculaire comprise entre 160 et 20000 et plus particulièrement entre 160 et 12000. Les radicaux xvalent s R peuvent encore consister en radicaux divalents (x=2) oxyalkylènes ou polyoxyalkylènes de formule ~[ChH2hO]m- ChH2h-, dans laquelle h désigne un nombre entier allant de 2 à 4 et m représente le nombre de motifs récurrents ,identiques ou différents, formant la chaîne du radical, ledit nombre m étant tel que le radical ait une masse moléculaire comprise entre 70 et 20000 et plus particulièrement entre 70 et 12000. De tels radicaux sont notamment des radicaux (poly)oxyéthylènes, (poly)oxypropylènes ou encore (poly) oxytétraméthylènes. Des exemples de radicaux R sont notamment les radicaux -CH2-CH2-, -CH2-lCH-CH2-, -[CH2]4- [CH2]5 , [CH2]6 r Ces radicaux R dérivent respectivement, par perte des groupements OH, des polyols éthylèneglycol, glycérol, butanediol-1,4, pentanediol-1,5, hexanediol-1,6, butanediol2,3, pentanediol-1, 2, pentaerythritol, triméthylolpropane, triméthylolhexane ou encore des polyéthylèneglycols de masse moléculaire allant de 106 à 11062. Des exemples d'agent de fonctionnalisation utilisables dans le procédé selon l'invention sont tels que les esters de l'acide ss-mercaptopropionique ou de l'acide thioglycolique avec chacun des polyols particuliers cités cidessus et ,notamment, le thioglycolate de triméthylolpropane de formule CH3-CH2-C[CH2OOCCH2SHj3, le ss-mercaptopropionate de triméthylolpropane de formule CH3-CH2-C[CH2OOCCH2CH2SH]3, le ss- mercaptopropionate de pentaerythrityle de formule C[CH2OOCCH2CH2SH]4 et le thioglycolate de pentaerythrityle de formule C[CH2OOCCH2SH]4, ainsi que les thioéthers résultant de la réaction desdits esters avec le sulfure d'éthylène et renfermant en moyenne 0,1 à 20 et plus particulièrement 0,4 à 12 motifs (SCH2CH2) par molécule et, notamment les thioéthers de formules H(SCH2CH2)1 1,1SCH2COOCH3, H (SCH2CH2) 1,1SCH2CH2COOCH3, C[CH2OOCCH2CH2SH]4/0, 5 (SCH2CH2) , C[CH2OOCCH2CH2sH]4/3, 5 (SCH2CH2), C[CH2OOCCH2CH2SH]4/3,7 (SCH2CH2), C[CH2OOCCH2SH]4/l,4 (SCH2CH2) et C[CH2OOCCH2SH]4/2,6 (SCH2CH2). Le bitume ou mélange de bitumes, que l'on utilise dans la préparation des compositions bitume/élastomère fonctionnalisé, est choisi avantageusement parmi les divers bitumes qui possèdent une viscosité cinématique à 1000C comprise entre 0,5x10-4 m2/s et 3x10-2 m2/s et de préférence entre lx10-4 m2/s et 2x10-2 m2/s. Ces bitumes peuvent être des bitumes de distillation directe ou de distillation sous pression réduite ou encore des bitumes soufflés ou semisoufflés, des résidus de désasphaltage au propane ou au pentane, des résidus de viscoréduction, voire même certaines coupes pétrolières ou des mélanges de bitumes et de distillats sous vide ou encore des mélanges d'au moins deux des produits venant d'être énumérés. Avantageusement, le bitume ou mélange de bitumes utilisé dans le procédé selon l'invention, outre une viscosité cinématique comprise dans les intervalles précités, présente une pénétrabilité à 250C, définie suivant la norme NF T 66004, comprise entre 5 et 900 et de préférence entre 10 et 400. L'élastomère, que l'on emploie dans le procédé selon l'invention et que l'on retrouve fonctionnalisé par des séquences à fonctionnalité acide carboxylique ou ester carboxylique dans les compositions bitume/élastomère fonctionnalisé issues dudit procédé, peut consister en un ou plusieurs polymères élastomériques tels que polyisoprène, polynorbornène, polybutadiène, caoutchouc butyle, copolymères statistiques éthylène/propylène (EP), terpolymères statistiques éthylène/propylène/diène (EPDM). Avantageusement, ledit élastomère est constitué en partie, la partie restante consistant en un ou plusieurs polymères tels que précités ou autres, ou en totalité d'un ou plusieurs copolymères statistiques ou séquencés de styrène et d'un diène conjugué tel que butadiène, isoprène, chloroprène, butadiène carboxylé, isoprène carboxylé, et plus particulièrement d'un ou plusieurs copolymères choisis parmi les copolymères séquencés, avec ou sans charnière statistique, de styrène et de butadiène, de styrène et d'isoprène, de styrène et de chloroprène, de styrène et de butadiène carboxylé ou encore de styrène et d'isoprène carboxylé. Le copolymère de styrène et de diène conjugué, et en particulier chacun des copolymères précités, possède avantageusement une teneur pondérale en styrène allant de 5 à 508. La masse moléculaire moyenne en poids du copolymère de styrène et de diène conjugué, et notamment celle des copolymères mentionnés ci-dessus, peut être comprise, par exemple, entre 10000 et 600000 daltons et se situe de préférence entre 30000 et 400000 daltons. De préférence, le copolymère de styrène et de diène conjugué est choisi parmi les copolymères di- ou triséquencés de styrène et de butadiène, de styrène et d'isoprène, de styrène et de butadiène carboxylé ou encore de styrène et d'isoprène carboxylé qui ont des teneurs en styrène et des masses moléculaires moyennes en poids situées dans les intervalles définis précédemment. On peut utiliser en particulier un copolymère statistique ou séquencé de styrène et de butadiène, qui possède une teneur en styrène et une masse moléculaire en poids telles que précitées et qui, en outre, présente une teneur pondérale en motifs à double liaison 1,2 issus du butadiène comprise entre 12% et 50t et de préférence allant de 20% à 40% en poids dudit copolymère. Si besoin est, pour faciliter la fixation des séquences fonctionnelles fournies par l'agent de fonctionnalisation, à l'élastomère et éventuellement au bitume, on peut ajouter un composé peroxydé, générateur de radicaux libres aux températures comprises entre 1000C et 2300C, au milieu réactionnel formé du bitume ou mélange de bitumes, de l'élastomère et de l'agent de fonctionnalisation. Ledit composé peroxydé, utilisé en quantité allant de 08 jusqu'à, par exemple, 15% en poids de l'élastomère, peut être, notamment, choisi parmi les peroxydes de dihydrocarbyle comme le peroxyde de ditertiobutyle et le peroxyde de dicumyle. La mise en contact du bitume ou mélange de bitumes avec l'élastomère, l'agent de fonctionnalisation et, s'il est utilisé, le composé peroxydé, qui génère un produit de réaction constituant la composition bitume/élastomère fonctionnalisé, est réalisé avantageusement en incorporant tout d'abord l'élastomère au bitume ou mélange de bitumes, en utilisant une proportion d'élastomère ayant une valeur, par rapport au bitume, choisie comme défini précédemment pour cette proportion , en opérant à des températures comprises entre 1000C et 2300C, plus particulièrement entre 1200C et 1900C, et sous agitation, pendant une durée suffisante, généralement de l'ordre de quelques dizaines de minutes à quelques heures et, par exemple, de l'ordre de 30 minutes à 8 heures, pour former un mélange homogène de bitume et d'élastomère, puis en introduisant dans ledit mélange l'agent de fonctionnalisation et ensuite, s'il est utilisé, le composé peroxydé, en quantités appropriées choisies dans les intervalles définis précédemment pour lesdites quantités, et en maintenant le tout sous agitation à des températures comprises entre 1000C et 2300C, plus particulièrement entre 1200C et 1900C, et identiques ou non aux températures d'incorporation de l'élastomère au bitume ou mélange de bitumes, pendant une durée au moins égale à 10 minutes et généralement allant de 10 minutes à 5 heures, plus particulièrement de 30 minutes à 180 minutes, pour former le produit de réaction constituant la composition bitume/élastomère fonctionnalisé. Dans une variante de la mise en oeuvre du procédé selon l'invention, on forme, dans une première étape, un élastomère fonctionnalisé par greffage de l'agent de fonctionnalisation sur l'élastomère choisi, puis on incorpore l'élastomère fonctionnalisé obtenu bitume ou mélange de bitumes, ladite incorporation étant réalisée immédiatement après l'obtention de l'élastomère fonctionnalisé ou bien après une durée de stockage plus ou moins prolongée dudit élastomère fonctionnalisé. La préparation de l'élastomère fonctionnalisé est réalisée, avantageusement, par mise en contact de l'élastomère choisi avec l'agent de fonctionnalisation, utilisé en quantité représentant 0,2t à 25% et plus particulièrement 0,5W à 15% du poids de l'élastomère, en opérant en masse ou dans un milieu solvant ou/et diluant et à des températures comprises entre 400C et 2500C. Si besoin est, pour faciliter la fixation des séquences à greffer, générées par l'agent de fonctionnalisation, sur l'élastomère, on peut ajouter, au milieu réactionnel de greffage, un initiateur radicalaire générant des radicaux libres aux températures, comprises entre 400C et 2500C, choisies pour le greffage, lequel initiateur radicalaire est notamment un composé peroxydé et, par exemple, un peroxyde de dihydrocarbyle comme le peroxyde de lauroyle, le peroxyde de benzoyle, le peroxyde de dicumyle ou encore le peroxyde de ditertiobutyle. La quantité d'initiateur radicalaire peut varier assez largement et peut représenter jusqu'à 15%, plus spécialement 0,01% à 6t et plus particulièrement 0,05% à 3% en poids de l'élastomère. Avantageusement, le milieu réactionnel de greffage peut renfermer, en poids de l'élastomère, 0,1% à 3,5% et plus spécialement 0,1% à 2,5% d'un ou plusieurs antioxydants. En particulier, ledit milieu réactionnel peut renfermer, en poids de l'élastomère, 0,1% à 1,5% et de préférence 0,1% à 1% d'un phénol bloqué et 0% à 2% et de préférence 0% à 1,5% d'un triphosphite de dialkylphényle. La présence du phénol bloqué seul ou de l'association phénol bloqué/triphosphite de dialkylphényle dans le milieu réactionnel de greffage, empêche la réticulation de l'élastomère au cours de l'opération de greffage. Lorsque le milieu réactionnel de greffage renferme à la fois un phénol bloqué et un triphosphite de dialkylphényle, la quantité pondérale de triphosphite est de préférence au moins égale et plus spécialement supérieure à celle du phénol bloqué. Avantageusement, le phénol bloqué est choisi parmi les composés répondant à la formule dans laquelle les symboles R5, R6 et Rg, identiques ou différents, représentent des radicaux hydrocarbonés aliphatiques monovalents en C1 à C18 et plus particulièrement en C1 à C12, tout spécialement méthyle et tertiobutyle pour R5 et hexyle, heptyle, nonyle et tout particulièrement octyle pour R6 et R9 et k est un nombre de 0 à 5. Quant au triphosphite de dialkylphényle, il est plus particulièrement choisi parmi les composés répondant à la formule dans laquelle les symboles R7 et R8, identiques ou différents, représentent H ou des radicaux hydrocarbonés aliphatiques monovalents en C1 à C18 et plus particulièrement en C1 à C12, tout spécialement H, isopropyle et tertiobutyle pour R7 et H, tertiobutyle, hexyle, heptyle, octyle, nonyle pour R8 Comme indiqué plus haut, le greffage peut être mis en oeuvre en masse, c'est-à-dire en l'absence de tout solvant ou diluant, ou au contraire dans un milieu solvant ou/et diluant. L'élastomère peut donc représenter avantageusement 10% à 100% et de préférence 15% à 100% du poids global d'élastomère et de milieu solvant et/ou diluant. Ledit milieu solvant et/ou diluant, dans lequel on peut mettre en oeuvre la réaction de greffage, peut consister en tout liquide sans action sur les composants participant à la réaction de greffage et il peut être choisi, par exemple, parmi les hydrocarbures, notamment hydrocarbures aromatiques ou aliphatiques tels que l'éthylbenzène ou l'hexane ou un mélange d'éthylbenzène et d'hexane, liquides aux températures choisies pour le greffage. La durée de la réaction de greffage peut varier de quelques minutes, par exemple 5 à 10 minutes, à plusieurs heures, par exemple 4 à 5 heures. Lorsque la réaction de greffage est réalisée en opérant dans un milieu solvant et/ou diluant, l'élastomère fonctionnalisé résultant du greffage est séparé dudit milieu par toute technique connue dans ce but et par exemple, par une technique comportant une dilution du milieu réactionnel issu du greffage suivie d'une précipitation du milieu dilué dans un liquide précipitant tel que l'acétone. Le produit de réaction, issu de la mise en contact du bitume ou mélange de bitumes avec l'élastomère, l'agent de fonctionnalisation et, s'il est utilisé, le composé peroxydé ou bien le produit résultant de l'incorporation de l'élastomère fonctionnalisé au bitume ou mélange de bitumes peut être avantageusement additionné, en opérant sous agitation à des températures comprises entre 1000C et 2300C et plus particulièrement entre 1200C et 1900C, d'un ou plusieurs additifs susceptibles de réagir avec les groupements fonctionnels carboxyliques ou esters carboxyliques portés par l'élastomère et éventuellement par le bitume pour activer ou renforcer la réticulation entre les chaînes macromoléculaires de l'élastomère ou/et entre lesdites chaînes macromoléculaires et le bitume et ainsi renforcer les caractéristiques physicomécaniques de la composition bitume/élastomère fonctionnalisé. Ces additifs réactifs peuvent être en particulier des amines, notamment polyamines, primaires ou secondaires, des alcools, des aminoalcools, des époxydes ou encore des composés métalliques. Des additifs réactifs du type amine sont, par exemple, des diamines aromatiques telles que diamino-1,4 benzène, diamino-2,4 toluène, diaminonaphtalène, bis Des additifs réactifs du type alcool sont, en particulier, des polyols tels que diols ou triols et notamment des diols de formule HO-R11-OH, où R11 désigne un radical hydrocarboné, notamment un radical alkylène en C2 à C18, arylène en C6 à C8 et cycloalkylène en C6 à C8, et des polyétherdiols de formule HO ~pCqH2qO+g H où q est un nombre allant de 2 à 6 et notamment égal à 2 ou 3 et r est un nombre au moins égal à 2 et par exemple allant de 2 à 20. Des exemples de tels polyols sont tels que éthylène glycol, propylène glycol, butylène glycol, diéthylène glycol, triéthylène glycol, tétraéthylène glycol, hexanediol, octanediol, polybutadiène polyhydroxylé. Des additifs réactifs du type composé métallique sont, en particulier, des composés tels que hydroxydes, oxydes, alcoolates comme méthylates, éthylates, propylates, butylates et notamment tertio-butylates, carboxylates comme formiates et acétates, nitrites, carbonates et bicarbonates de métaux des groupes I, II, III ou VIII du Tableau Périodique des Eléments, notamment Na, K, Li, Mg, Ca, Cd, Zn, Ba, Al, Fe. La quantité de l'additif réactif ou des additifs réactifs, que l'on incorpore au produit constituant la composition bitume/élastomère fonctionnalisé et résultant de la mise en contact du bitume ou mélange de bitumes avec ltélastomère, l'agent de fonctionnalisation et, s'il est utilisé, le composé peroxydé ou bien de l'incorporation de l'élastomère fonctionnalisé au bitume ou mélange de bitumes, peut aller de 0,01% à 10% et plus particulièrement de 0,05k à 5% du poids de bitume présent dans ledit produit de réaction. Avantageusement, ladite quantité est comprise entre une fois et quatre fois la quantité stoechiométrique correspondant à une réaction complète de l'additif réactif ou des additifs réactifs avec les groupements fonctionnels portés par 1 'élastomère fonctionnalisé. Le milieu générant le produit de réaction précité constituant la composition bitume/ élastomère fonctionnalisé ou ledit produit de réaction lui-même ou encore le produit résultant de l'incorporation de l'élastomère fonctionnalisé au bitume ou mélange de bitumes peut-être encore additionné, en opérant sous agitation à des températures comprises entre 1000C et 2300C et plus particulièrement entre 1200C et 1900C, de 1 à 40% et plus particulièrement de 2% à 30%, en poids du bitume, d'un agent fluxant, qui peut consister, notamment, en une huile hydrocarbonée présentant un intervalle de distillation à pression atmosphérique déterminé selon la norme ASTM D 86-67, compris entre 1000C et 6000C et situé plus spécialement entre 1500C et 400 C. Cette huile hydrocarbonée, qui peut être notamment une coupe pétrolière de caractère aromatique, une coupe pétrolière de caractère naphténo-aromatique, une coupe pétrolière de caractère naphténo-paraffinique, une coupe pétrolière de caractère paraffinique, une huile de houille ou encore une huile d'origine végétale, est suffisamment "lourde" pour limiter l'évaporation au moment de son addition au bitume et en même temps suffisamment "légère" pour être éliminée au maximum après répandage de la composition bitume/élastomère fonctionnalisé la contenant, de manière à retrouver les mêmes propriétés mécaniques qu'aurait présentées, après répandage à chaud, la composition bitume/élastomère fonctionnalisé préparée sans utiliser d'agent fluxant. Lorsque l'agent fluxant est ajouté au milieu réactionnel générant le produit de réaction constituant la composition bitume/élastomère fonctionnalisé, cet ajout peut être effectué à un moment quelconque de la constitution dudit milieu réactionnel. Si des additifs réactifs sont incorporés au produit constituant la composition bitume/élastomère fonctionnalisé, l'agent fluxant peut être ajouté audit produit avant ou après addition desdits additifs réactifs à ce dernier. La quantité d'agent fluxant est choisie dans les intervalles définis plus haut, pour être compatible avec l'usage final désiré sur le chantier. Outre les additifs réactifs et l'agent de fluxage, on peut encore incorporer soit au milieu réactionnel générant le produit de réaction constituant la composition bitume/élastomère fonctionnalisé, à un moment quelconque de la constitution dudit milieu réactionnel, soit audit produit de réaction ou encore au produit résultant de l'incorporation de l'élastomère fonctionnalisé préformé au bitume ou mélange de bitumes, des additifs conventionnellement utilisés dans les compositions à base de bitume et de polymère, tels que d définie plus haut, à titre d'agent fluxant, l'élastomère, l'agent de fonctionnalisation et éventuellement, s'il est utilisé, le composé peroxydé, sont incorporés au bitume ou mélange de bitumes sous la forme d'une solution mère de ces produits dans l'huile hydrocarbonée formant l'agent fluxant, pour constituer le milieu réactionnel générant le produit de réaction formant la composition bitume/élastomère fonctionnalisé. De même, dans la variante du procédé selon l'invention dans laquelle on préforme l'élastomère fonctionnalisé avant de l'incorporer au bitume ou mélange de bitumes, on peut effectuer ladite incorporation en utilisant l'élastomère fonctionnalisé sous la forme d'une solution mère de ce produit dans l'huile hydrocarbonée formant l'agent fluxant. La solution mère est préparée par mise en contact des ingrédients la composant, à savoir soit (i) huile hydrocarbonée servant de solvant, élastomère, agent de fonctionnalisation et éventuellement, s'il est utilisé, composé peroxydé ou bien (ii) huile hydrocarbonée servant de solvant et élastomère fonctionnalisé préformé, sous agitation à des températures comprises entre 100C etl700C et plus particulièrement entre 400C et 1200C, et inférieures à la température de décomposition du composé peroxydé si ce dernier est présent, pendant une durée suffisante, par exemple d'environ 30 minutes à environ 90 minutes, pour obtenir une dissolution complète de l'élastomère, de l'agent de fonctionnalisation et, s'il est présent, du composé peroxydé ou bien de l'élastomère fonctionnalisé préformé dans 1 'huile hydrocarbonée. Les concentrations respectives (i) de l'élastomère, de l'agent de fonctionnalisation et, s'il est présent, du composé peroxydé ou bien (ii) de l'élastomère préformé dans la solution mère peuvent varier assez largement en fonction, notamment, de la nature de l'huile hydrocarbonée utilisée pour dissoudre (i) l'élastomère, l'agent de fonctionnalisation et, s'il est utilisé, le composé peroxydé ou bien (ii) l'élastomère fonctionnalisé. Ainsi, la solution mère peut renfermer, en poids de l'huile hydrocarbonée, soit (i) entre 5% et 40% et plus particulièrement entre 10% et 30W d'élastomère, entre 0,05% et 10% et de préférence entre 0,1W et 8% d'agent de fonctionnalisation, et, en poids de l'élastomère, 0% à 15% et de préférence 0% à 10% de composé peroxydé ou bien (ii) entre 5% et 50% et plus particulièrement entre 10 et 38 d'élastomère fonctionnalisé Pour préparer les compositions bitume/élastomère fonctionnalisé selon l'invention en faisant appel à la technique de la solution mère, on mélange la solution mère renfermant soit (i) l'élastomère, l'agent de fonctionnalisation et, s'il est utilisé, le composé peroxydé ou bien (ii) l'élastomère fonctionnalisé avec le bitume ou mélange de bitumes, en opérant à des températures comprises entre 1000C et 2300C, plus particulièrement entre 1200C et 1900C, et sous agitation, ceci étant réalisé, par exemple, en incorporant la solution mère au bitume ou mélange de bitumes maintenu sous agitation aux températures entre 1000C et 2300C et plus particulièrement entre 1200C et 1900C, puis on maintient le mélange résultant sous agitation à des températures comprises entre 100 OC et 2300C, plus particulièrement entre 1200C et 1900C, par exemple aux températures utilisées pour réaliser le mélange de la solution mère avec le bitume ou mélange de bitumes, pendant une durée au moins égale à 10 minutes, et généralement allant de 10 minutes à 90 minutes, pour former un produit constituant la composition bitume/élastomère fonctionnalisé. La quantité de solution mère incorporée au bitume ou mélange de bitumes est choisie pour fournir les quantités désirées, par rapport au bitume, soit (i) d'élastomère, d'agent de fonctionnalisation et, s'il est utilisé, de composé peroxydé ou bien (ii) d'élastomère fonctionnalisé, lesdites quantités étant dans les fourchettes définies précédemment. Les compositions bitume/élastomère fonctionnalisé obtenues par le procédé selon l'invention peuvent être utilisées telles quelles ou bien diluées avec des proportions variables d'un bitume ou mélange de bitumes ou d'une composition selon l'invention ayant des caractéristiques différentes pour former des liants bitume/élastomère fonctionnalisé ayant des teneurs choisies en élastomère fonctionnalisé. Ces teneurs peuvent être soit égales (compositions non diluées) aux teneurs en élastomère fonctionnalisé des compositions bitume/élastomère fonctionnalisé initiales correspondantes, soit différentes (compositions diluées) de ces dernières teneurs. La dilution des compositions bitume/élastomère fonctionnalisé selon l'invention avec un bitume ou mélange de bitumes ou avec une composition selon l'invention de caractéristiques différentes peut être réalisée soit directement à la suite de l'obtention desdites compositions, lorsqu'une utilisation quasi immédiate des liants bitume/élastomère fonctionnalisé résultants est requise, ou bien encore après une durée de stockage plus ou moins prolongée des compositions bitume/ élastomère fonctionnalisé, lorsqu'une utilisation différée des liants bitume/élastomère fonctionnalisé résultants est envisagée. Le bitume ou mélange de bitumes utilisé pour la dilution d'une composition bitume/élastomère fonctionnalisé selon l'invention peut être choisi parmi les bitumes définis précédemment comme convenant à la préparation des compositions bitume/élastomère fonctionnalisé. La dilution d'une composition bitume/élastomère fonctionnalisé selon l'invention par un bitume ou mélange de bitumes ou par une seconde composition selon l'invention à teneur plus faible en élastomère fonctionnalisé, pour former un liant bitume/élastomère fonctionnalisé à teneur choisie en élastomère fonctionnalisé inférieure à celle de la composition bitume/élastomère fonctionnalisé à diluer, est généralement réalisée en mettant en contact, sous agitation et à des températures comprises entre 1000C et 2300C et plus particulièrement entre 1200C et 1900C, des proportions convenables de la composition bitume/élastomère fonctionnalisé à diluer et de bitume ou mélange de bitumes ou de seconde composition bitume/élastomère fonctionnalisé. Les liants bitume/élastomère fonctionnalisé consistant en les compositions bitume/élastomère fonctionnalisé selon l'invention ou résultant de la dilution desdites compositions, par un bitume ou mélange de bitumes ou par une autre composition bitume/élastomère fonctionnalisé selon l'invention, jusqu'à la teneur désirée en élastomère fonctionnalisé dans lesdits liants, sont applicables, directement ou après mise en émulsion aqueuse, à la réalisation de revêtements routiers du type enduit superficiel, à la production d'enrobés mis en place à chaud ou à froid, ou encore à la réalisation de revêtements d'étanchéité. L'invention est illustrée par les exemples suivants donnés à titre non limitatif. Dans ces exemples, les quantités et pourcentages sont exprimés en poids, sauf indication contraire. En outre, les caractéristiques rhéologiques et mécaniques des bitumes ou des compositions bitume/élastomère fonctionnalisé auxquelles on fait référence dans lesdits exemples sont les suivantes - pénétrabilité, exprimée en 1/10 de mm et déterminée selon la norme NF T 66004, - température de ramollissement bille et anneau, exprimée en OC et déterminée par l'essai bille et anneau défini par la norme NF T 66008, - caractéristiques rhéologiques en traction déterminées selon la norme NF T 46002 et comportant les grandeurs élongation à la rupture Er en %, contrainte à la rupture (3r en daN/cm2, - indice de PFEIFFER (en abrégé IP) calculé par la 20 - 500A log10800 - log10pen relation IP = 1 + 50 A avec A = TBA - 25 où "pen" et "TBA" désignent respectivement la pénétrabilité et la température bille et anneau, telles que définies plus haut, cet indice fournissant une indication de la susceptibilité thermique de la composition. FxFMPT.R.q 1 a 9 On préparait des compositions bitume/élastomère témoins (exemples 1 à 3) et des compositions bitume/élastomère fonctionnalisé selon l'invention (exemples 4 à 9) pour en évaluer et comparer les caractéristiques physicomécaniques. On opérait dans les conditions suivantes .exemple 1 (témoin) Dans un réacteur maintenu à 1800C et sous agitation, on introduisait 940 parties d'un bitume ayant une pénétrabilité à 250C, déterminée selon les modalités de la norme NF T 66004, égale à 74 et 60 parties d'un copolymère séquencé de styrène et de butadiène à titre d'élastomère, ledit copolymère ayant une masse moléculaire moyenne en poids égale à 250 000 daltons et renfermant 25 W de styrène. Après 5 heures de mélange sous agitation à 1800C, on obtenait une masse homogène constituant la composition bitume/élastomère (témoin I). .exemple 2 (témoin) Dans un réacteur maintenu à 1800C et sous agitation, on introduisait 940 parties du bitume utilisé dans l'exemple 1 et 60 parties du copolymère séquencé de styrène et de butadiène employé dans ledit exemple 1. Après 5 heures de mélange sous agitation à 1800C, on obtenait une masse homogène. Au contenu du réacteur, on incorporait alors, à 1800C et sous agitation, 4 parties d'une source de soufre radicalaire constituée d'un polysulfure de ditertiododécyle, commercialisé par ELF ATOCHEM sous l'appellation TPS 32, et l'on maintenait ensuite le milieu réactionnel ainsi formé, à ladite température et sous agitation, pendant une durée de quatre heures pour former une composition bitume/ élastomère réticulée au soufre (témoin II). .xrnpe (témoin) On préparait une composition bitume/élastomère réticulée au soufre (témoin III), en opérant comme décrit dans l'exemple 2, avec toutefois remplacement du polysulfure par 1,1 partie de soufre. . F.Yempl 4 (selon l'invention) On préparait une composition bitume/élastomère fonctionnalisé en opérant comme décrit dans l'exemple 2, avec toutefois remplacement du polysulfure par 3 parties d'un agent de fonctionnalisation selon l'invention consistant en ss-mercaptopropionate de pentaerythrityle de formule C[CH2OOCCH2CH2SH]4. .xempTe (selon l'invention) En opérant comme décrit dans l'exemple 4, on préparait une composition bitume/élastomère fonctionnalisé. A cette composition, maintenue sous agitation à 180 C, on ajoutait alors 0,5 partie d'une lessive de soude aqueuse à 50% en poids de soude (NaOH) anhydre et maintenait le tout, sous agitation, à 1800C pendant une heure pour hydrolyser les groupements fonctionnels esters. .Exemple 6 (selon l'invention) On préparait une composition bitume/élastomère fonctionnalisé en opérant comme décrit dans l'exemple 4 avec toutefois remplacement du ss-mercaptoacétate de pentaerythrityle, utilisé comme agent de fonctionnalisation, par la même quantité de ss- mercaptoacétate de triméthylolpropane de formule CH3-CH2C[CH2OOCCH2CH2SH]3. .Exemple 7 (selon l'invention) En opérant comme décrit dans l'exemple 6, on préparait une composition bitume/élastomère fonctionnalisé. A cette composition, maintenue sous agitation à 180 C, on ajoutait alors 0,5 partie d'une lessive de soude aqueuse à 50% en poids de soude (NaOH) anhydre et maintenait le tout, sous agitation, à 180 C pendant une heure pour hydrolyser les groupements fonctionnels esters. .Ezemsle~S (selon l'invention) On préparait une composition bitume/élastomère fonctionnalisé en opérant comme décrit dans l'exemple 4, avec toutefois remplacement du ss-mercaptoacétate de pentaerythrityle, utilisé comme agent de fonctionnalisation, par la même quantité du produit de réaction du thioglycolate de méthyle avec le sulfure d'éthylène renfermant en moyenne 1,1 motif (SCH2CH2) par molécule de thioglycolate .Exemol 9 (selon l'invention) En opérant comme décrit dans l'exemple 8, on préparait une composition bitume/élastomère fonctionnalisé. A cette composition, maintenue sous agitation à 1800C, on ajoutait alors 0,5 partie d'une lessive de potasse aqueuse à 50k en poids de potasse (KOH) anhydre et maintenait le tout, sous agitation, à 1800C pendant une heure pour hydrolyser les groupements fonctionnels esters. Pour les composition bitume/élastomère témoins des exemple 1 à 3, ainsi que pour chacune des compositions bitume/élastomère fonctionnalisé obtenues selon l'invention comme indiqué dans les exemples 4 à 9, on a déterminé les caractéristiques suivantes - viscosité à 600C, - pénétrabilité à 25)OC - température de ramollissement bille et anneau - indice de PFEIFFER - caractéristiques rhéologiques en traction à SOC, à savoir contrainte à la rupture (r), élongation à la rupture (Er). Les résultats obtenus sont rassemblés dans le tableau suivant. TABLEAU EXEMPLES Bitume pur i 2 3 4 Pénétration à 74 65 62 58 44 250C (0,1 mm) Température de 46,7 69 73 75 82,2 Bille et Anneau ( C) Indice de -1,1 3,4 3,9 4 4,3 Pfeiffer Viscosité à 180 3400 13600 14000 > 50000 600C (Pa.s) 0 130 > 700 > 700 > 700 Elongation Er Contrainte ar 40 10 il 16 (daN/cm) EXEMPLES 5 6 7 8 9 Pénétration à 37 49 46 48 45 250C (0,1 mm) Température de 83 81 83 81 84 Bille et Anneau ( C) Indice de 3,9 4,4 4,4 4,3 4.5 Pfeiffer Viscosité à > 50000 > 50000 > 50000 > 50000 > 50000 60 C (Pa.s) Elongation gr > 700 > 700 > 700 > 700 > 700 Contrainte ar 18 15 19 16 19 (daN/cm2) Au vu des résultats rassemblés dans le tableau, on peut faire les remarques suivantes - la comparaison des résultats des exemples 2 et 3 à ceux de l'exemple 1 fait ressortir que l'ajout de polysulfure ou de soufre au mélange de bitume et d'élastomère conduit, du fait d'une réticulation par effet donneur de soufre, à une amélioration de la consistance (augmentation de la température de Bille et Anneau),ainsi qu'à une diminution de la susceptibilité thermique (augmentation de l'indice de Pfeiffer) et à une amélioration des caractéristiques d'élasticité (augmentation de l'élongation en traction Er et de la contrainte à l'élongation maximale - la comparaison des résultats des exemples 4, 6 et 8 selon l'invention à ceux des exemples témoins 2 et 3 montre que l'emploi de l'agent de fonctionnalisation selon l'invention en remplacement du TPS ou du soufre conduit, du fait d'une réticulation par les séquences fonctionnelles greffées issues de l'agent de fonctionnalisation, à une nette amélioration de la consistance (augmentation de la température de Bille et Anneau), de la viscosité à 60"C et des caractéristiques d'élasticité (contrainte à l'élongation maximale ar supérieure); - la comparaison des résultats des exemples 4 et 5, 6 et 7, 8 et 9 fait également ressortir que l'ajout d'une base forte (NaOH, KOH) aux compositions bitume/élastomère fonctionnalisé obtenues selon l'invention renforce encore la consistance (augmentation de la température e Bille et Anneau) et les caractéristiques d'élasticité (augmentation de la contrainte à l'élongation maximale r) Exemple In (selon l'invention) On préparait une composition bitume/élastomère fonctionnalisé en opérant comme décrit dans l'exemple 4, avec toutefois remplacement de l'élastomère par la même quantité d'un copolymère diséquencé de styrène et de butadiène à charnière statistique ayant une masse moléculaire moyenne en poids égale à 150000 et renfermant 25% de styrène, dont 17% sous forme de bloc, et 75% de butadiène, dont 35% sous forme de motifs à double liaison 1,2. La composition bitume/élastomère fonctionnalisé ainsi obtenue était ensuite diluée avec le même bitume que celui défini dans l'exemple 1 jusqu'à une teneur finale de 3,5 en élastomère fonctionnalisé dans la composition diluée. L'opération de dilution était effectuée à 1800C et sous agitation et la composition diluée formée en fin d'addition du bitume était encore maintenue sous agitation à 1800C pendant une heure pour parfaire son homogénéisation. La composition diluée obtenue présentait les caractéristiques suivantes - pénétration à 250C (1/10 mm) : 55 - température de Bille et Anneau (OC) : 72 - Indice de Pfeiffer : 4,2 - Contrainte a r à SOC (daN/cm2) : 16 - Elongation r à 50C (%) : > 700 xemp1e1 (selon l'invention) On préparait tout d'abord un élastomère fonctionnalisé en greffant en solution, comme indiqué ciaprès, un agent de fonctionnalisation selon l'invention consistant en ss-mercaptopropionate de pentaerythrityle sur un élastomère consistant en un copolymère diséquencé de styrène et de butadiène renfermant 25 de styrène et 75 de butadiène et possédant une masse moléculaire moyenne en poids égale à 108800 daltons et un indice de polymolécularité (rapport de la masse moléculaire en poids à la masse moléculaire en nombre) égal à 1,1. On opérait dans un réacteur en acier inoxydable de 2 litres, équipé d'un agitateur à ruban et pourvu d'une régulation de température. Dans le réacteur maintenu sous azote, on introduisait 432 parties du copolymère de styrène et de butadiène, puis successivement 1730 parties d'éthylbenzène, 2,16 parties d'un antioxydant commrecialisé par CIBA sous le nom Irganox 1520 D, phénol bloqué répondant à la formule et 48 parties de l'agent de fonctionnalisation. Le mélange était chauffé progressivement à 920C sous agitation (vitesse de rotation de l'agitateur égale à 250 tours/minute). Après dissolution du copolymère, on ajoutait une solution une solution comprenant 0,67 partie de peroxyde de benzoyle à 30% dans l'eau et 20 parties d'éthylbenzène. Au bout de 60 minutes, l'opération était répétée avec une solution comprenant 0,33 partie de peroxyde de benzoyle à 308 dans l'eau et 20 parties d'éthylbenzène. Après la seconde addition de peroxyde de benzoyle, le contenu du réacteur était agité à 920C pendant 180 minutes avec la vitesse précitée de rotation de l'agitateur. A l'issue de cette période, on ajoutait au milieu réactionnel une solution comprenant 4,32 parties d'Irganox 1520 D et 5,18 parties d'Irgafos 168,antioxydant ayant la formule [t-C4H9 C6H4-O-]3-P et commercialisé par CIBA, dissous dans 20 parties d'éthylbenzène. La solution de polymère issue du greffage était additionnée de 2000 parties d'éthylbenzène pour diluer le polymère, puis la solution diluée obtenue était introduite dans 40000 parties d'acétone pour précipiter le polymère greffé formant l'élastomère fonctionnalisé. Ce dernier était alors récupéré par filtration et le polymère imprégné d'acétone était laissé sous un courant d'air pendant environ 30 minutes afin de le débarrasser de la majeure partie du solvant l'imprégnant. Ledit polymère était ensuite remis en solution dans 1200 parties d'un mélange de 20k d'éthylbenzène et de 806 d'hexane renfermant 14 parties d'Irgafos 168 et 12 parties d'Irganox 1520 D. Le polymère greffé était placé dans une étuve sous vide maintenue à température ambiante (environ 250C) pour éliminer sous vide le solvant qu'il contenait encore et le polymère substantiellement exempt de solvant était séché par maintien dans l'étuve sous vide à 600C pendant 2 heures. La teneur de l'élastomère greffé en ss- mercaptopropionate de pentaerythrityle, déterminée par spectroscopie infra-rouge, était égale à 1,5% en poids. Comme déterminé à partir des résultats d'une analyse de l'élastomère greffé par chromatographie d'exclusion stérique, ledit élastomère greffé présentait une masse moléculaire moyenne en poids égale à 357400 daltons et un indice de polymolécularité égal à 2,8. Le chromatogramme était caractérisé par la présence de deux populations distinctes donnant une bipopulation. L'élastomère fonctionnalisé obtenu comme décrit cidessus était incorporé à un bitume similaire à celui décrit dans l'exemple 1 pour produire une composition bitume/élastomère fonctionnalisé en opérant comme suit. Dans un réacteur maintenu à 1800C et sous agitation, on introduisait 965 parties de bitume et 35 parties de l'élastomère fonctionnalisé, sous la forme d'une solution mère dans une huile hydrocarbonée d'intervalle de distillation à pression atmosphérique, selon la norme ASTM D 86-67, allant de 2000C à 3600C, laquelle solution mère renfermait, en poids de l'huile hydrocarbonée,20% d'élastomère fonctionnalisé. Après une heure de mélange sous agitation à 1800C, on obtenait une masse homogène constituant la composition bitume/élastomère fonctionnalisé. Cette composition renfermait 3,6% d'élastomère fonctionnalisé par rapport au bitume de départ. La composition bitume/élastomère fonctionnalisé obtenue présentait les caractéristiques suivantes, déterminées après stabilisation par étuvage à 500C pendant 15 jours en film de 1 mm d'épaisseur - pénétration à 250C (1/10 mm) : 90 - température de Bille et Anneau (OC) : 60 - Indice de Pfeiffer : 2,7 - Contrainte a r à à -10 C (MPa) : 0,6 - Elongation Er à -lO0C (%) : > 700 . F.xempl 12 (selon l'invention) On préparait un élastomère fonctionnalisé en procédant comme décrit dans l'exemple 11, avec toutefois utilisation de 48 parties de di ss-mercaptoacétate d'éthylène glycol comme agent de fonctionnalisation en remplacement du -mercaptopropionate de pentaerythrityle. L'élastomère fonctionnalisé renfermait 1,4, en poids, de dimercaptoacétate d'éthylène glycol et présentait une masse moléculaire moyenne en poids égale à 465900 et un indice de polymolécularité égal à 2,7 A partir de cet élastomère greffé, on préparait une composition bitume/élastomère fonctionnalisé renfermant 3,5 d'élastomère fonctionnalisé, en opérant comme décrit dans l'exemple 11. La composition bitume/élastomère fonctionnalisé obtenue présentait les caractéristiques suivantes, après stabilisation comme indiqué dans l'exemple 11 - pénétration à 250C (1/10 mm) : 100 - température de Bille et Anneau (OC) : 57 - Indice de Pfeiffer : 2,4 - Contrainte a r à à -10 C (MPa) : 0,4 - Elongation gr à -10 C.( ) : > 700 . Exemple (selon l'invention) On préparait un élastomère fonctionnalisé en procédant comme pour l'exemple 11, mais en utilisant, à titre d'agent de fonctionnalisation, le di ss-mercaptoacétate d'un polyéthylène glycol ayant une masse moléculaire moyenne de 300g/mole. On utilisait pour cet exemple 216 parties du copolymère de styrène et de butadiène, 865 parties d'éthylbenzène, 1,08 partie d'Irganox 1520D et 24 parties d'agent de fonctionnalisation. Le mélange précité était chauffé progressivement à 920C sous agitation (vitesse de rotation de l'agitateur égale à 250 tours/minute). Après dissolution du copolymère, on ajoutait une solution une solution comprenant 0,34 partie de peroxyde de benzoyle à 30% dans l'eau et 20 parties d'éthylbenzène. Au bout de 60 minutes, l'opération était répétée avec une solution comprenant 0,17 partie de peroxyde de benzoyle à 30% dans l'eau et 20 parties d'éthylbenzène. Après la seconde addition de peroxyde de benzoyle, le contenu du réacteur était agité à 920C pendant 180 minutes avec la vitesse précitée de rotation de l'agitateur. A l'issue de cette période, on ajoutait au milieu réactionnel une solution comprenant 2,16 parties d'Irganox 1520 D et 2,59 parties d'Irgafos 168,antioxydant ayant la formule [t-C4Hg- C6H4-O-]3-P et commercialisé par CIBA, dissous dans 20 parties d'éthylbenzène. La solution de polymère issue du greffage était additionnée de 2000 parties d'éthylbenzène pour diluer le polymère, puis la solution diluée obtenue était introduite dans 40000 parties d'acétone pour précipiter le polymère greffé formant l'élastomère fonctionnalisé. Ce dernier était alors récupéré par filtration et le polymère imprégné d'acétone était laissé sous un courant d'air pendant environ 30 minutes afin de le débarrasser de la majeure partie du solvant l'imprégnant. Ledit polymère était ensuite remis en solution dans 1200 parties d'un mélange de 20% d'éthylbenzène et de 80% d'hexane renfermant 7 parties d'Irgafos 168 et 6 parties d'Irganox 1520 D. Le polymère greffé était placé dans une étuve sous vide maintenue à température ambiante (environ 250C) pour éliminer sous vide le solvant qu'il contenait encore et le polymère substantiellement exempt de solvant était séché par maintien dans l'étuve sous vide à 600C pendant 2 heures. La teneur de l'élastomère greffé en di ss- mercaptopropionate de polyéthylèneglycol , déterminée par spectroscopie infra-rouge, était égale à 0,6 en poids. Comme déterminé à partir des résultats d'une analyse de l'élastomère greffé par chromatographie d'exclusion stérique, ledit élastomère greffé présentait une masse moléculaire moyenne en poids égale à 154600 daltons et un indice de polymolécularité égal à 1,5. Le chromatogramme était caractérisé par la présence de deux populations distinctes donnant une bipopulation. A partir de cet élastomère greffé, on préparait une composition bitume/élastomère fonctionnalisé renfermant 3,5% d'élastomère fonctionnalisé, en opérant comme suit. Dans un réacteur maintenu à 1800C et sous agitation, on introduisait 965 parties d'un bitume similaire à celui défini dans l'exemple 1 et 35 parties de l'élastomère fonctionnalisé. Après 6 heures de mélange sous agitation à 1800C, on obtenait une masse homogène constituant la composition bitume/élastomère fonctionnalisé. La composition bitume/élastomère fonctionnalisé obtenue présentait les caractéristiques suivantes - pénétration à 25"C (1/10 mm) : 50 - température de Bille et Anneau (OC) : 78 - Indice de Pfeiffer : 4 - Contrainte ar à 50C (daN/cm2) : 14 - Elongation Er à 5 C.(%) : > 700 R EVF.ND T CAT T ON.R 1 - Procédé de préparation de compositions bitume/élastomère fonctionnalisé à large intervalle de plasticité, du type dans lequel on met en contact, en opérant à des tempéra tures comprises entre 100 OC et 230 OC et sous agitation, pendant une durée d'au moins dix minutes, un bitume ou mélange de bitumes avec, comptés en poids du bitume, entre 0,5 W et 25 % d'un élastomère et entre 0,01 % et 6 % d'un agent de fonctionnalisation ledit procédé se caractérisant en ce que l'agent de fonctionnalisation consiste en au moins un composé choisi dans le groupe constitué de (i) les polythiolesters carboxyliques A répondant à la formule (ii) les polythioéthers B résultant de la réaction d'au moins un polythiolester A avec le sulfure d'éthylène et renfermant, en moyenne, 0,1 à 20 et plus particulièrement 0,4 à 12 motifs (SCH2 CH2) par molécule A et (iii) les polythioéthers E résultant de la réaction d'au moins un composé thiol D de formule avec le sulfure d'éthylène et renfermant, en moyenne, 0,1 à 20 et plus particulièrement 0,4 à 12 motifs (SCH2CH2) par molécule D, avec dans ces formules, R désignant un radical y-valent hydrocarboné, éventuellement oxygéné, ayant une masse moléculaire au moins égale à 28 et pouvant aller jusqu'à 20000 et plus particulièrement jusqu'à 12000, R1 représente un radical hydrocarboné (t+2)-valent en C1 à C30, R2 représente un radical hydrocarboné (x+t+l) -valent en C1 à C30, X désigne un atome d'hydrogène ou un radical hydrocarboné monovalent R5 en C1 à C12, t représente zéro ou un, y est un nombre entier allant de 2 à 10 et x désigne un nombre entier ayant une valeur allant de 1 à 3 avec x+t 2 - Procédé selon la revendication 1, caractérisé en ce que l'agent de fonctionnalisation consiste en au moins un composé choisi parmi (a) les polythiolesters carboxyliques A1 répondant à la formule R-[OOC-R,-SH]y , (b) les polythioéthers B1 résultant de la réaction d'au moins un polythiolester A1 avec le sulfure d'éthylène et renfermant, en moyenne, 0,1 à 20 et plus particulièrement 0,4 à 12 motifs (SCH2 CH2) par molécule A1 et (c) les polythioéthers E1 résultant de la réaction d'au moins un composé thiol D1 de formule HS - R4 - (COOL), avec le sulfure d'éthylène et renfermant, en moyenne, 0,1 à 20 et plus particulièrement 0,4 à 12 motifs (SCH2CH2) par molécule D1, avec dans ces formules R3 représentant un radical hydrocarboné divalent en C1 à C12 et plus spécialement en C1 à C8, R4 désignant un radical hydrocarboné (x+l) -valent en C1 à C12 et plus particulièrement en C1 à C8 et R, X, y et x ayant les significations données dans la revendication 1. 3 - Procédé selon la revendication 1 ou 2, caractérisé en ce que dans la formule des polythiolesters carboxyliques A ou A1, y est un nombre entier allant de 2 à 6 et tout particulièrement de 2 à 4 et en ce que dans la formule des composés thiols D ou D1, x est égal à 1 ou 2. 4 - Procédé selon l'une des revendications 1 à 3, caractérisé en ce que les radicaux hydrocarbonés (t+2)-valents R1 (x+t+l)-valents R2, divalents R3, (x+l)-valents R4 et monovalent R5 sont des radicaux aliphatiques saturés, linéaires ou ramifiés, en C1 à C12, plus particulièrement en C1 à C8 et tout spécialement en C1 à C6, des radicaux aliphatiques insaturés, linéaires ou ramifiés, en C2 à C12, plus particulièrement en en C2 à C8 et tout spécialement en C2 à C6, des radicaux cycloaliphatiques en C4 à C12, plus particulièrement en C6 à C8 ou des radicaux aromatiques en C6 à Cl2, plus particulièrement en C6 à C8. 5 - Procédé selon l'une des revendications 1 à 4, caractérisé en ce que, dans la formule de l'agent de fonctionnalisation, les radicaux x-valents R consistent en radicaux aliphatiques saturés ou insaturés, linéaires ou ramifiés, en C2 à C30, plus particulièrement en C2 à C12 et notamment en C2 à C8, en radicaux cycloaliphatiques en C4 à C12 et de préférence en C6 à C8 ou encore en radicaux aromatiques en C6 à C12 et de préférence en C6 à C8. 6 - Procédé selon l'une des revendications 1 à 4, caractérisé en ce que, dans la formule de l'agent de fonctionnalisation, les radicaux x-valents R sont des radicaux hydrocarbonés divalents polyoléfiniques de formule [P],, dans laquelle P représente un motif issu de la polymérisation d'un ou plusieurs monomères oléfiniques en C2 à C4, notamment éthylène, propylène, butène ou encore butadiène, et n désigne le nombre de motifs récurrents formant la chaîne du radical, ledit nombre n étant tel que le radical ait une masse moléculaire comprise entre 160 et 20000 et plus particulièrement entre 160 et 12000. 7 - Procédé selon l'une des revendications 1 à 4, caractérisé en ce que, dans la formule de l'agent de fonctionnalisation, les radicaux x-valent R consistent en radicaux divalents oxyalkylènes ou polyoxyalkylènes de formule [ChHahO]m- ChHah- dans laquelle h désigne un nombre entier allant de 2 à 4 et m représente le nombre de motifs récurrents ,identiques ou différents, formant la chaîne du radical, ledit nombre m étant tel que le radical ait une masse moléculaire comprise entre 70 et 20000 et plus particulièrement entre 70 et 12000,lesdits radicaux étant en particulier des radicaux choisis parmi les radicaux oxyéthylène, polyoxyéthylènes, oxypropylène, polyoxypropylènes, oxytétraméthylène et polyoxytétraméthylènes. 8 - Procédé selon l'une des revendications 1 à 7, caractérisé en ce que l'agent de fonctionnalisation est utilisé en quantité comprise entre 0,05 W et 3 W en poids du bitume. 9 - Procédé selon l'une des revendications 1 à 8, caractérisé en ce que la quantité d'élastomère est comprise entre 1 k et 15 W en poids du bitume. 10 - Procédé selon l'une des revendications 1 à 9, caracté risé en ce que le bitume ou mélange de bitumes est choisi parmi les bitumes ayant une viscosité cinématique à 100 OC comprise entre 0,5x10-4 m2/s et 3x10-2 m2/s et de préférence entre 1x10-4 m2/s et 2x10-2 m2/s. 11 - Procédé selon la revendication 10, caractérisé en ce que le bitume ou mélange de bitumes présente une pénétrabilité à 25 OC, définie suivant la norme NF T 66004, comprise entre 5 et 900 et de préférence entre 10 et 400. 12 - Procédé selon l'une des revendications 1 à 11, caractérisé en ce que l'élastomère est choisi parmi les copolymères statistiques ou séquencés de styrène et d'un diène conjugué, ledit diène étant en particulier tel que butadiène, isoprène, chloroprène, butadiène carboxylé, isoprène carboxylé. 13- Procédé selon la revendication 12 caractérisé en ce que le copolymère de styrène et de diène conjugué renferme, en poids, 5 W à 50 W de styrène. 14- Procédé selon la revendication 12 ou 13, caractérisé en ce que la masse moléculaire moyenne en poids du copolymère de styrène et de diène conjugué est comprise entre 10 000 et 600 000 daltons et de préférence entre 30 000 et 400 000 daltons. 15- Procédé selon l'une des revendications 1 à 14, caracté risé en ce que l'on ajoute un composé peroxydé, notamment un peroxyde de dihydrocarbyle, générant des radicaux libres aux températures comprises entre 100 OC et 230 OC, au milieu réactionnel formé du bitume ou mélange de bitumes, de l'élastomère et de l'agent de fonctionnalisation, ledit composé peroxydé étant utilisé en quantité allant, en particulier, jusqu'à 15 W en poids de l'élastomère. 16- Procédé selon l'une des revendications 1 à 15, caracté risé en ce que la mise en contact du bitume ou mélange de bitumes avec l'élastomère, l'agent de fonctionnalisation et, s'il est utilisé, le composé peroxydé est réalisée en incorporant tout d'abord l'élastomère au bitume ou mélange de bitumes, en opérant à des températures comprises entre 100 OC et 230 OC, plus particulièrement entre 120 OC et 190 OC, et sous agitation, pendant une durée de quelques dizaines de minutes à quelques heures, en particulier de 30 minutes à 8 heures, pour former un mélange homogène de bitume et d'élastomère, puis en introduisant dans ledit mélange l'agent de fonctionnalisation et ensuite, s'il est utilisé, le composé peroxydé en quantités appropriées et en maintenant le tout sous agitation à des températures comprises entre 100 OC et 230 OC, plus particulièrement entre 120 OC et 190 OC, et identiques ou non aux températures d'incorporation de l'élastomère au bitume ou mélange de bitumes, pendant une durée au moins égale à 10 minutes et généralement allant de 10 minutes à 5 heures, plus particulièrement de 30 minutes à 180 minutes, pour former un produit de réaction constituant la composition bitume/élastomère fonctionnalisé. 17- Procédé selon l'une des revendications 1 à 14, caractérisé en ce que, dans une première étape, on forme un élastomère fonctionnalisé, par greffage de l'agent de fonctionnalisation sur l'élastomère choisi, puis on incorpore l'élastomère fonctionnalisé obtenu bitume ou mélange de bitumes, ladite incorporation étant réalisée immédiatement après l'obtention de l'élastomère fonctionnalisé ou bien après une durée de stockage plus ou moins prolongée dudit élastomère fonctionnalisé. 18- Procédé selon la revendication 17, caractérisé en ce que la préparation de l'élastomère fonctionnalisé par greffage est mise en oeuvre par mise en contact de l'élastomère choisi avec l'agent de fonctionnalisation, utilisé en quantité représentant 0,2% à 25% et plus particulièrement 0,5 à 15% du poids de l'élastomère, en opérant en masse ou dans un milieu solvant ou/et diluant et à des températures comprises entre 400C et 2500C. 19- Procédé selon la revendication 18, caractérisé en ce qu'au milieu réactionnel de greffage, on ajoute un initiateur radicalaire générant des radicaux libres aux températures, comprises entre 400C et 2500C, choisies pour le greffage, lequel initiateur radicalaire est notamment un composé peroxydé, notamment un peroxyde de dihydrocarbyle comme le peroxyde de lauroyle, le peroxyde de benzoyle, le peroxyde de dicumyle ou le peroxyde de ditertiobutyle. 20- Procédé selon la revendication 19, caractérisé en ce que la quantité d'initiateur radicalaire représente jusqu'à 15%, plus spécialement 0,018 à 6% et plus particulièrement 0,05W à 3W en poids de l'élastomère. 21- Procédé selon l'une des revendications 18 à 20, caractérisé en ce que le milieu réactionnel de greffage renferme en outre, en poids de l'élastomère, 0,1W à 3,5 et plus spécialement 0,1k à 2,5W d'un ou plusieurs antioxydants. 22- Procédé selon la revendication 21, caractérisé en ce que,à titre d'antioxydant, ledit milieu réactionnel renferme, en poids de l'élastomère, 0,1W à 1,5% et de préférence 0,1t à 1% d'un phénol bloqué et 0t à 2% et de préférence 0% à 1,5% d'un triphosphite de dialkylphényle. 23- Procédé selon la revendication 22, caractérisé en ce que le milieu réactionnel de greffage renferme à la fois un phénol bloqué et un triphosphite de dialkylphényle, la quantité pondérale de triphosphite étant de préférence au moins égale et plus spécialement supérieure à celle du phénol bloqué. 24- Procédé selon la revendication 16 ou l'une des revendications 17 à 23, caractérisé en ce que le produit de réaction constituant la composition bitume/élastomère fonctionnalisé ou le produit résultant de l'incorporation de l'élastomère fonctionnalisé au bitume ou mélange de bitumes est additionné, en opérant sous agitation à des températures comprises entre 100 "C et 230 OC, plus particulièrement entre 120 OC et 190 OC, d'un ou plusieurs additifs susceptibles de réagir avec les groupements fonctionnels carboxyliques ou esters carboxyliques portés par l'élastomère et éventuellement par le bitume, lesdits additifs réactifs étant en particulier des amines, notamment polyamines, primaires ou secondaires, des alcools, notamment polyols, des aminoalcools, des époxydes ou encore des composés métalliques, notamment composés de métaux des groupes I, II, III ou VIII du Tableau Périodique des Eléments. 25- Procédé selon la revendication 24, caractérisé en ce que la quantité d'additif réactif ou d'additifs réactifs, incorporée audit produit représente 0,01 % à 10 % et plus particulièrement 0,05 % à 5 % du poids de bitume contenu dans ce produit. 26- Procédé selon l'une des revendications 1 à 25, caracté risé en ce que le milieu réactionnel formé en mettant en contact le bitume ou mélange de bitumes, l'élastomère, l'agent de fonctionnalisation et, s'il est utilisé, le composé peroxydé ou le produit de réaction résultant de ladite mise en contact ou encore le produit résultant de l'incorporation de l'élastomère fonctionnalisé au bitume ou mélange de bitumes est additionné, en opérant sous agitation à des températures comprises entre 100 OC et 230 OC et plus particulièrement entre 120 OC et 190 OC, de 1 % à 40 % et plus spécialement de 2 % à 30 %, en poids du bitume, d'un agent fluxant, ledit agent fluxant étant en particulier une huile hydrocarbonée présentant un intervalle de distillation à pression atmosphérique, déterminé selon la norme ASTM D 86-67, compris entre 1000C et 6000C et situé plus spécialement entre 1500C et 4000C. 27- Procédé selon la revendication 26, caractérisé en ce que l'élastomère, l'agent de fonctionnalisation et éventuellement, s'il est utilisé, le composé peroxydé ou bien l'élastomère fonctionnalisé sont incorporés au bitume ou mélange de bitumes sous la forme d'une solution mère de ces produits dans l'huile hydrocarbonée en particulier choisie pour constituer l'agent fluxant. 28- Procédé selon la revendication 27, caractérisé en ce que l'on mélange la solution mère, renfermant soit (i) l'élastomère, l'agent de fonctionnalisation et, s'il est utilisé, le composé peroxydé ou bien (ii) l'élastomère fonctionnalisé, avec le bitume ou mélange de bitumes, en opérant à des températures comprises entre 100 C et 2300C, plus particulièrement entre 1200C et 1900C, et sous agitation, puis on maintient le mélange résultant sous agitation à des températures comprises entre 1000C et 2300C, plus particulièrement entre 1200C etl9O0C, pendant une durée au moins égale à 10 minutes et généralement allant de 10 minutes à 90 minutes, pour former un produit constituant la composition bitume/élastomère fonctionnalisé. 29- Application des compositions bitume/élastomère fonction nalisé obtenues par le procédé selon l'une des revendi cations 1 à 28, à la production de liants bitume/élasto mère fonctionnalisé, lesdits liants consistant en les dites compositions utilisées telles quelles ou bien étant formés par dilution des dites compositions bitume/élastomère fonctionnalisé par un bitume ou mélange de bitumes ou bien par une autre composition bitume/élastomère fonctionnalisé selon l'une des reven dications 1 à 28 ayant des caractéristiques différentes, lesquels liants bitume/élastomère fonctionnalisé sont notamment utilisables, directement ou après mise en émulsion aqueuse, à la réalisation de revêtements rou tiers du type enduit superficiel, à la production d'enrobés mis en place à chaud ou à froid, ou encore à la réalisation de revêtements d'étanchéité. 30- Solution mère, utilisable notamment pour la préparation de compositions bitume/élastomère fonctionnalisé, com prenant une huile hydrocarbonée, qui présente un intervalle de distillation à pression atmosphérique, déterminé selon la norme ASTM D 86-67, compris entre 1000C et 6000C et plus particulièrement entre 150 0C et 4000C et, en solution dans l'huile hydrocarbonée soit (i) un élastomère, un agent de fonctionnalisation et éven tuellement un composé peroxydé ou bien (ii) un élastomère fonctionnalisé résultant du greffage de l'agent de fonctionnalisation sur l'élastomère, caractérisée en ce que l'agent de fonctionnalisation consiste en au moins un composé, choisi dans le groupe constitué de (i) les polythiolesters carboxyliques A répondant à la formule (ii) les polythioéthers B résultant de la réaction d'au moins un polythiolester A avec le sulfure d'éthylène et renfermant, en moyenne, 0,1 à 20 et plus particulièrement 0,4 à 12 motifs (SCH2 CH2) par molécule A et (iii) les polythioéthers E résultant de la réaction d'au moins un composé thiol D de formule avec le sulfure d'éthylène et renfermant, en moyenne, 0,1 à 20 et plus particulièrement 0,4 à 12 motifs (SCH2CH2) par molécule D, avec dans ces formules, R désignant un radical y-valent hydrocarboné, éventuellement oxygéné, ayant une masse moléculaire au moins égale à 28 et pouvant aller jusqu'à 20000 et plus particulièrement jusqu'à 12000, R1 représente un radical hydrocarboné (t+2)-valent en C1 à C30, R2 représente un radical hydrocarboné (x+t+1)-valent en C1 à C30, X désigne un atome d'hydrogène ou un radical hydrocarboné monovalent R5 en C1 à C12, t représente zéro ou un, y est un nombre entier allant de 2 à 10 et x désigne un nombre entier ayant une valeur allant de 1 à 3 avec x+t 31 - Solution mère selon la revendication 30, caractérisée en ce que l'agent de fonctionnalisation consiste en au moins un composé choisi parmi (a) les polythiolesters carboxyliques A1 répondant à la formule R-[OOC-R, SH]y , (b) les polythioéthers B1 résultant de la réaction d'au moins un polythiolester A1 avec le sulfure d'éthylène et renfermant, en moyenne, 0,1 à 20 et plus particulièrement 0,4 à 12 motifs (SCH2 CH2) par molécule A1 et (c) les polythioéthers E1 résultant de la réaction d'au moins un composé thiol D1 de formule HS - R4 - (COOX)x avec le sulfure d'éthylène et renfermant, en moyenne, 0,1 à 20 et plus particulièrement 0,4 à 12 motifs (SCH2CH2) par molécule D1, avec dans ces formules R3 représentant un radical hydrocarboné divalent en C1 à C12 et plus spécialement en C1 à C8, R4 désignant un radical hydrocarboné (x+l) -valent en C1 à C12 et plus particulièrement en C1 à C8 et R, X, y et x ayant les significations données dans la revendication 1. 32 - Solution mère selon la revendication 30 ou 31, caractérisée en ce que dans la formule des polythiolesters carboxyliques A ou A1, y est un nombre entier allant de 2 à 6 et tout particulièrement de 2 à 4 et en ce que dans la formule des composés thiols D ou D1, x est égal à 1 ou 2. 33 - Solution mère selon l'une des revendications 30 à 32, caractérisée en ce que les radicaux hydrocarbonés (t+2) valents R1 (x+t+l) -valents R2, divalents R3 (x+l)- valent s R4 et monovalent R5 sont des radicaux aliphatiques saturés, linéaires ou ramifiés, en C1 à C12, plus particulièrement en Cl à C8 et tout spécialement en C1 à C6, des radicaux aliphatiques insaturés, linéaires ou ramifiés, en C2 à Cl2, plus particulièrement en en C2 à C8 et tout spécialement en C2 à C6, des radicaux cycloaliphatiques en C4 à Cl2, plus particulièrement en C6 à C8 ou des radicaux aromatiques en C6 à Cl2, plus particulièrement en C6 à C8. 34 - Solution mère selon l'une des revendications 30 à 33, caractérisée en ce que, dans la formule de l'agent de fonctionnalisation, les radicaux x-valents R consistent en radicaux aliphatiques saturés ou insaturés, linéaires ou ramifiés, en C2 à C30, plus particulièrement en C2 à C12 et notamment en C2 à C8, en radicaux cycloaliphatiques en C4 à C12 et de préférence en C6 à C8 ou encore en radicaux aromatiques en C6 à C12 et de préférence en C6 à C8. 35 - Solution mère selon l'une des revendications 30 à 33, caractérisée en ce que, dans la formule de l'agent de fonctionnalisation, les radicaux x-valents R sont des radicaux hydrocarbonés divalents polyoléfiniques de formule [P],-, dans laquelle P représente un motif issu de la polymérisation d'un ou plusieurs monomères oléfiniques en C2 à C4, notamment éthylène, propylène, butène ou encore butadiène, et n désigne le nombre de motifs récurrents formant la chaîne du radical, ledit nombre n étant tel que le radical ait une masse moléculaire comprise entre 160 et 20000 et plus particulièrement entre 160 et 12000. 36 - Solution mère selon l'une des revendications 30 à 33, caractérisée en ce que, dans la formule de l'agent de fonctionnalisation, les radicaux x-valent R consistent en radicaux divalents oxyalkylènes ou polyoxyalkylènes de formule ~[ChH2ho]m-chH2h- dans laquelle h désigne un nombre entier allant de 2 à 4 et m représente le nombre de motifs récurrents ,identiques ou différents, formant la chaîne du radical, ledit nombre m étant tel que le radical ait une masse moléculaire comprise entre 70 et 20000 et plus particulièrement entre 70 et 12000,lesdits radicaux étant en particulier des radicaux choisis parmi les radicaux oxyéthylène, polyoxyéthylènes, oxypropylène, polyoxypropylènes, oxytétraméthylène et polyoxytétraméthylènes. 37- Solution mère selon l'une des revendications 30 à 36, caractérisée en ce que l'élastomère est choisi parmi les copolymères statistiques ou séquencés de styrène et d'un diène conjugué, notamment isoprène, chloroprène, buta diène, butadiène carboxylé et isoprène carboxylé, lesdits copolymères ayant en particulier une teneur en styrène allant de 5 W à 50 W en poids. 38- Solution mère selon la revendication 37, caractérisée en ce que la masse moléculaire moyenne en poids des copolymères de styrène et de diène conjugué est comprise entre 10 000 et 600 000 daltons et de préférence entre 30 000 et 400 000 daltons. 39- Solution mère selon l'une des revendications 30 à 38, caractérisée en ce que l'huile hydrocarbonée est choisie parmi les coupes pétrolières de caractère aromatique, les coupes pétrolières de caractère naphténo-aromatique, les coupes pétrolières de caractère naphténo-paraffinique, les coupes pétrolières de caractère paraffinique, les huiles de houille et les huiles d'origine végétale. 40- Solution mère selon l'une des revendications 30 à 39, caractérisée en ce qu'elle renferme, en poids de l'huile hydrocarbonée, entre 5 W et 40 W d'élastomère, entre 0,05 % et 10 W d'agent de fonctionnalisation et, en poids de l'élastomère, O % à 15 % du composé peroxydé et plus particulièrement entre 10 et 30 % d'élastomère, entre 0,1 W et 8 % d'agent de fonctionnalisation et, en poids de l'élastomère, 0 % à 10 % du composé peroxydé. 41- Solution mère selon l'une des revendications 30 à 39, caractérisée en ce qu'elle renferme, en poids de l'huile hydrocarbonée, entre 5 W et 50 W et plus particulièrement entre 10k et 38% d'élastomère fonctionnalisé.